FR 3066046 A1 20181109 FR 1753913 A 20170503 1 PREASSEMBLAGE D'ELEMENTS POUR LA FABRICATION D'UN ASSEMBLAGE MEMBRANE / ELECTRODES DOMAINE [1] La prÃ©sente invention concerne un procÃ©dÃ© de solidarisation des 5 couches d'un assemblage de membranes pour pile Ã combustible. CONTEXTE [2] Les piles Ã combustible Ã membrane d'Ã©change de protons, dites PEMFC correspondant Ã l'acronyme anglais de Â« proton exchange membrane fuel cells Â» ou Â« polymer electrolyte membrane fuel cells Â», 10 prÃ©sentent des propriÃ©tÃ©s de compacitÃ© particuliÃ¨rement intÃ©ressantes. Chaque cellule comprend une membrane Ã©lectrolyte polymÃ¨re permettant seulement le passage de protons et non le passage des Ã©lectrons. La membrane est mise en contact avec une anode sur une premiÃ¨re face et avec une cathode sur une deuxiÃ¨me face pour former un assemblage 15 membrane/Ã©lectrodes dit AME. [3] L'assemblage prÃ©citÃ© est gÃ©nÃ©ralement rÃ©alisÃ© par superposition successive des diffÃ©rentes membranes et Ã©lectrodes avec une interposition de membranes de renfort permettant de supporter l'assemblage. Afin de solidariser les diffÃ©rentes Ã©paisseurs entre elles, il est possible de rÃ©aliser 20 une opÃ©ration de thermocompression de l'assemblage. [4] En pratique, on constate que la superposition de la membrane renfort et de la membrane Ã©lectrolyte polymÃ¨re peut poser des difficultÃ©s. En effet, pour effectuer l'assemblage, il peut Ãªtre souhaitable de prÃ©assembler l'une de la premiÃ¨re membrane renfort et de la seconde membrane renfort avec la 25 membrane Ã©lectrolyte polymÃ¨re pour faciliter la manipulation de la membrane Ã©lectrolyte polymÃ¨re et le centrage des diffÃ©rentes membranes les unes avec les autres. Toutefois, il s'avÃ¨re que la membrane Ã©lectrolyte 3066046 2 polymÃ¨re est trÃ¨s sensible aux variations d'humiditÃ© consÃ©cutives des variations de tempÃ©ratures, la pression Ã©tant par ailleurs constante RESUME DE L'INVENTION [005] La prÃ©sente invention concerne tout d'abord un procÃ©dÃ© de fabrication 5 d'un assemblage membrane Ã©lectrolyte polymÃ¨re/Ã©lectrodes pour pile Ã combustible comprenant les Ã©tapes suivantes : a) fournir une membrane de renfort comprenant un bord externe et un bord interne dÃ©limitant une ouverture, b) fournir une membrane Ã©lectrolyte polymÃ¨re apte Ã obturer ladite 10 ouverture de la membrane renfort, c) la membrane Ã©lectrolyte polymÃ¨re et la membrane renfort Ã©tant dans des premiÃ¨res conditions de tempÃ©rature et d'humiditÃ© : c1)superposer la membrane Ã©lectrolyte polymÃ¨re et la membrane de renfort de maniÃ¨re Ã ce que la membrane 15 Ã©lectrolyte polymÃ¨re obture l'ouverture de la membrane renfort, puis c2)solidariser la membrane Ã©lectrolyte polymÃ¨re Ã la membrane renfort, d) disposer l'ensemble formÃ© Ã l'issue de l'Ã©tape c) sur un support 20 dans des secondes conditions de tempÃ©ratures et d'humiditÃ© telles que la membrane Ã©lectrolyte polymÃ¨re subit une dilatation par rapport Ã son Ã©tat dans les premiÃ¨res conditions de tempÃ©rature et d'humiditÃ©. [006] Selon l'invention, le prÃ©assemblage de la membrane Ã©lectrolyte 25 polymÃ¨re est rÃ©alisÃ© dans des premiÃ¨res conditions de tempÃ©rature et manipulÃ© dans des secondes conditions de tempÃ©rature et d'humiditÃ© dans lesquelles la membrane est apte Ã subir une dilatation. De cette maniÃ¨re, on peut garantir que la membrane Ã©lectrolyte polymÃ¨re ne se contracte pas tant que le prÃ©assemblage est soumis aux secondes conditions de tempÃ©rature 3066046 3 et d'humiditÃ©. En pratique, lorsque la pression est la pression atmosphÃ©rique et l'humiditÃ© de l'air est constante, l'Ã©tape c) est rÃ©alisÃ©e Ã une tempÃ©rature Ti supÃ©rieure Ã la tempÃ©rature T2 Ã laquelle est soumise le prÃ©assemblage lorsqu'il est placÃ© sur un support. [007] Ce support peut Ãªtre celui d'un magasin de stockage de l'ensemble membrane renfort-membrane Ã©lectrolyte polymÃ¨re ou le support statique d'une presse qui est agencÃ© en vis-Ã -vis d'un piston de ladite presse. [008] Dans le premier cas, il est ainsi possible de garantir la planÃ©itÃ© du prÃ©assemblage de la membrane renfort avec la membrane Ã©lectrolyte polymÃ¨re, ce qui permet de faciliter la prÃ©hension de ce prÃ©assemblage par un cadre aspirant notamment. De plus, la garantie de la planÃ©itÃ© du prÃ©assemblage permet de faciliter l'empilement des autres couches de l'assemblage membrane Ã©lectrolyte polymÃ¨re/Ã©lectrodes les unes sur les autres. [009] Selon une autre caractÃ©ristique de l'invention, l'Ã©tape c) comprend les Ã©tapes suivantes : i) agencer la membrane renfort dans une enceinte soumise aux premiÃ¨res conditions de tempÃ©rature et d'humiditÃ©, ii) agencer une membrane Ã©lectrolyte polymÃ¨re au-dessus de la membrane renfort de maniÃ¨re Ã obturer l'ouverture de la membrane renfort ; iii) dÃ©coupe de la membrane Ã©lectrolyte polymÃ¨re de maniÃ¨re Ã ce que son bord externe soit inscrit entre le bord interne et le bord externe de la membrane renfort, iv) solidarisation de la membrane renfort avec la membrane Ã©lectrolyte polymÃ¨re. [010] Selon encore une autre caractÃ©ristique de l'invention, les Ã©tapes iii) et iv) comprennent la rÃ©alisation, par exemple au moyen d'un faisceau laser, d'un premier contour fermÃ© de soudure de la membrane Ã©lectrolyte polymÃ¨re 30 avec la membrane renfort et d'un second contour fermÃ© de soudure de la membrane Ã©lectrolyte polymÃ¨re avec la membrane renfort et de dÃ©coupe 3066046 4 seulement de la membrane Ã©lectrolyte polymÃ¨re, le second contour entourant le premier contour. [11] Dans une autre rÃ©alisation, les Ã©tapes iii) et iv) comprennent la rÃ©alisation d'un contour fermÃ© de soudure de la membrane Ã©lectrolyte 5 polymÃ¨re avec la membrane renfort et de dÃ©coupe simultanÃ©e de la membrane Ã©lectrolyte polymÃ¨re. [12] Dans une rÃ©alisation particuliÃ¨re de l'invention, la tempÃ©rature des premiÃ¨res conditions de tempÃ©rature et d'humiditÃ© est supÃ©rieure de 5 Ã 50 Â°C Ã la tempÃ©rature des secondes conditions de tempÃ©rature et 10 d'humiditÃ©, prÃ©fÃ©rentiellement entre 10 et 20 Â°C, l'humiditÃ© Ã©tant sensiblement identiques dans les premiÃ¨re et seconde conditions. [13] Selon une autre caractÃ©ristique, le procÃ©dÃ© comprend les Ã©tapes : - fournir une autre membrane de renfort comprenant un bord externe et un bord interne dÃ©limitant une ouverture, 15 - fournir deux Ã©lectrodes chacune apte Ã obturer les ouvertures des membranes renfort, - agencer les membranes renfort, les Ã©lectrodes et la membrane Ã©lectrolyte polymÃ¨re de maniÃ¨re Ã obtenir un empilement successif d'une Ã©lectrode d'une membrane renfort, de la membrane Ã©lectrolyte 20 polymÃ¨re, d'une autre membrane renfort et d'une autre Ã©lectrode, les ouvertures des membranes renfort Ã©tant obturÃ©es par les Ã©lectrodes et la membrane Ã©lectrolyte polymÃ¨re. [014] L'invention sera mieux comprise et d'autres dÃ©tails, caractÃ©ristiques et avantages de l'invention apparaÃ®tront Ã la lecture de la description suivante 25 faite Ã titre d'exemple non limitatif en rÃ©fÃ©rence aux dessins annexÃ©s. BREVE DESCRIPTION DES FIGURES - la figure 1 est une illustration schÃ©matique d'un assemblage Ã©lectrode-membrane Ã©lectrolyte polymÃ¨re-Ã©lectrode d'un premier type ; 3066046 5 - la figure 2 est une vue schÃ©matique d'un prÃ©asemblage de membranes obtenu avec le procÃ©dÃ© selon l'invention ; - la figure 3 est une vue schÃ©matique en coupe d'un dispositif destinÃ© Ã Ãªtre utilisÃ© pour la rÃ©alisation du prÃ©assemblage de membranes de la 5 figure 2; - la figure 4 est une vue schÃ©matique depuis le dessus du dispositif de la figure 3. DESCRIPTION DETAILLEE [015] On se rÃ©fÃ¨re tout d'abord Ã la figure 1 qui reprÃ©sente un assemblage 10 10 membrane Ã©lectrolyte polymÃ¨re/Ã©lectrodes dit AME comprenant les Ã©lÃ©ments successifs du bas vers le haut : - une premiÃ¨re Ã©lectrode 12 ou Ã©lectrode infÃ©rieure apte Ã former une anode dans une pile Ã combustible, - une premiÃ¨re membrane 14 ou membrane infÃ©rieure de renfort 15 comprenant un bord interne 14b dÃ©limitant une ouverture 14a obturÃ©e infÃ©rieurement par la premiÃ¨re Ã©lectrode 12, le bord externe 12a de la premiÃ¨re Ã©lectrode 12 Ã©tant en contact avec le bord interne 14b de la premiÃ¨re membrane renfort 14, - une membrane Ã©lectrolyte polymÃ¨re 16 assurant une conduction 20 protonique, - une seconde membrane 18 ou membrane supÃ©rieure de renfort comprenant un bord interne 18b dÃ©limitant une ouverture 18a, - une seconde Ã©lectrode 20 ou Ã©lectrode supÃ©rieure apte Ã former une cathode dans une pile Ã combustible et obturant 25 supÃ©rieurement l'ouverture 18a de la membrane 18 supÃ©rieure de renfort, le bord externe 20a de la seconde Ã©lectrode 20 Ã©tant en contact avec le bord interne 18b de la seconde membrane renfort 18. 3066046 6 [016] On comprend que sur la figure 1, les diffÃ©rentes couches prÃ©citÃ©es sont en contact les unes avec les autres et que les espacements entre lesdites couches n'existent pas dans un assemblage rÃ©el. Comme cela est bien visible sur cette figure, la membrane Ã©lectrolyte polymÃ¨re 16 prÃ©sente 5 un bord externe 16a qui est appliquÃ© : - supÃ©rieurement sur le bord interne 14b de la premiÃ¨re membrane renfort 14 de maniÃ¨re Ã obturer supÃ©rieurement son ouverture 14a, - infÃ©rieurement sur le bord interne 18b de la seconde membrane 10 renfort 18 de maniÃ¨re Ã obturer supÃ©rieurement son ouverture 18a. [17] Ainsi, la membrane Ã©lectrolyte polymÃ¨re 16 est intÃ©gralement logÃ©e entre les premiÃ¨re 14 et seconde 18 membranes renfort et rÃ©alise ainsi un isolement de la membrane Ã©lectrolyte polymÃ¨re d'avec les passages de 15 liquide de refroidissement et de gaz purs. Ce type de montage est connu sous le nom anglais de Â« anti-wicking Â». Plus prÃ©cisÃ©ment, l'assemblage prÃ©sentÃ© en figure 1 comprend une dÃ©coupe pÃ©riphÃ©rique 22 Ã contour fermÃ© formant un contour externe de l'assemblage 10 membrane Ã©lectrolyte - Ã©lectrodes - membranes renfort. L'assemblage 10 comprend Ã©galement des 20 orifices 24 entre ladite dÃ©coupe pÃ©riphÃ©rique 22 et le bord externe 16a de la membrane Ã©lectrolyte polymÃ¨re 16, ces orifices 24 Ã©tant destinÃ©s au passage de liquide de refroidissement et de gaz purs (H2 et 02 ou air). Autrement dit, ces orifices 24 sont formÃ©s dans une zone pÃ©riphÃ©rique entourant la membrane Ã©lectrolyte polymÃ¨re 16 et les premiÃ¨re 12 et 25 seconde 20 Ã©lectrodes. [18] Les diffÃ©rentes couches, Ã savoir, les premiÃ¨re 14 et seconde 18 membranes renfort, les premiÃ¨re 12 et seconde 20 Ã©lectrodes et la membrane 16 Ã©lectrolyte polymÃ¨re peuvent avoir une forme sensiblement rectangulaire. Les ouvertures 24 des premiÃ¨re 14 et seconde 18 membranes renfort peuvent aussi avoir une forme rectangulaire. La membrane 16 3066046 7 Ã©lectrolyte polymÃ¨re prÃ©sente une surface supÃ©rieure Ã celle de la premiÃ¨re Ã©lectrode 12 et celle de la seconde Ã©lectrode 20. [19] On se rÃ©fÃ¨re maintenant Ã la figure 2 qui reprÃ©sente un prÃ©assemblage de la membrane Ã©lectrolyte polymÃ¨re 16 avec la seconde 5 membrane renfort 18, c'est-Ã -dire avec la membrane supÃ©rieure de renfort. Notons que le prÃ©assemblage tel qu'il sera dÃ©crit ci-aprÃ¨s est Ã©galement applicable Ã la premiÃ¨re membrane renfort 14 ou membrane infÃ©rieure de renfort. [20] Comme cela est bien visible sur la figure 2, la seconde membrane 10 renfort 18 est ici reprÃ©sentÃ©e dÃ©pourvue d'orifices 24, ceux-ci Ã©tant rÃ©alisÃ©s aprÃ¨s l'assemblage et la solidarisation des diffÃ©rentes couches de l'AME. Les premiÃ¨re 12 et seconde 20 Ã©lectrodes sont Ã©galement reprÃ©sentÃ©es en traits pointillÃ©s afin de se rendre compte des dimensions respectives des Ã©lectrodes 12, 20 relativement Ã la membrane 16 Ã©lectrolyte polymÃ¨re. 15 [021] Selon l'invention, la membrane 16 Ã©lectrolyte polymÃ¨re est solidarisÃ©e Ã la seconde membrane renfort 18 au moyen du dispositif 26 reprÃ©sentÃ© au figures 3 et 4. Ce dispositif 26 comprend un poste dÃ©rouleur 28 d'une bobine 29 de membrane Ã©lectrolyte polymÃ¨re 16 et un poste de chauffage 31 et de dÃ©coupe de la membrane Ã©lectrolyte polymÃ¨re. Ce poste dÃ©rouleur 28 20 comprend deux axes 30 de roulement de la bande de la bobine. La bande 32 de la bobine 30 est formÃ©e d'une structure multi-couches comprenant une couche de matÃ©riau Ã©lectrolyte polymÃ¨re recouvert d'un film infÃ©rieur de protection et d'un film supÃ©rieur de protection. Le poste 31 comprend Ã©galement des moyens 34 de sÃ©paration des films infÃ©rieur et supÃ©rieur de 25 protection de la couche en matÃ©riau Ã©lectrolyte polymÃ¨re et d'embobinage desdits films infÃ©rieur et supÃ©rieur. Ces moyens 34 de sÃ©paration et de collecte sont agencÃ©s dans une enceinte 36 ou caisson de confinement de moyens 48 de soudure et de dÃ©coupe. Ce caisson 36 loge Ã©galement une plaque reliÃ©e Ã un systÃ¨me de chauffage 38 par un cordon chauffant. La 30 plaque 40 est, de prÃ©fÃ©rence, Ã©quipÃ©e d'une pluralitÃ© de trous 42 reliÃ©s Ã des moyens d'aspiration 44. Le caisson 36 est pourvu d'une fente 46 formÃ©e sur 3066046 8 une des parois latÃ©rales de maniÃ¨re Ã permettre la circulation de la bande 32 de la bobine 30 agencÃ©e Ã l'extÃ©rieur du caisson 36. [22] Les moyens de soudure 48 et de dÃ©coupe agencÃ©s Ã l'intÃ©rieur du caisson 36. Ces moyens 48 comprennent un bras 50 dÃ©plaÃ§able dans un 5 plan parallÃ¨le au plan du plateau 40 lequel est dÃ©plaÃ§able selon un axe vertical, c'est-Ã -dire perpendiculaire au plan de dÃ©placement du bras 50. Le bras 50 porte un laser 52 apte Ã Ã©mettre un faisceau en direction du plateau. [23] Le procÃ©dÃ© selon l'invention comprend les Ã©tapes suivantes. Un opÃ©rateur place une membrane de renfort, Ã savoir la seconde membrane 10 de renfort 14 sur la plaque 40. Dans un second temps, l'opÃ©rateur tire sur la bande de la bobine de maniÃ¨re Ã recouvrir l'ouverture 18a de la seconde membrane renfort 18. Les moyens d'aspiration 44 sont ensuite mis en fonctionnement de maniÃ¨re Ã maintenir la seconde membrane renfort 18 et la membrane Ã©lectrolyte polymÃ¨re 16 sur la plaque 40. Dans une Ã©tape 15 subsÃ©quente, la membrane Ã©lectrolyte polymÃ¨re 16 est dÃ©coupÃ©e de maniÃ¨re Ã obtenir une forme sensiblement rectangulaire et elle est solidarisÃ©e Ã la seconde membrane renfort 18. [24] La dÃ©coupe de la membrane Ã©lectrolyte polymÃ¨re 16 et sa solidarisation Ã la seconde membrane de renfort 18 sont rÃ©alisÃ©es par 20 soudure laser. On rÃ©alise d'abord une solidarisation des deux couches en effectuant un premier contour 54 fermÃ© de soudure de la membrane Ã©lectrolyte polymÃ¨re 16 sur le bord interne 18b de la seconde membrane renfort 18. Dans un second temps, on rÃ©alise un second contour 56 fermÃ© de soudure de la membrane Ã©lectrolyte polymÃ¨re 16 sur le bord interne 18b 25 de la seconde membrane renfort 18, le second contour 58 entourant le premier contour 54. La puissance du laser lors de la rÃ©alisation du premier contour 54 de soudure est telle qu'elle permet de solidariser la membrane Ã©lectrolytique polymÃ¨re 16 Ã la seconde membrane renfort 18 sans la dÃ©couper. La rÃ©alisation du second contour 56 est suffisante pour permettre 30 une soudure de la membrane Ã©lectrolytique polymÃ¨re 16 sur la seconde membrane renfort 18 tout en autorisant une dÃ©coupe de la membrane 3066046 9 Ã©lectrolytique 16 seule, c'est-Ã -dire sans dÃ©couper la seconde membrane renfort. Il est Ã noter que l'on pourrait Ã©galement effectuer un seul contour 54 fermÃ© pour rÃ©aliser simultanÃ©ment la soudure de la membrane Ã©lectrolyte avec la membrane renfort et la dÃ©coupe de la membrane Ã©lectrolyte 5 polymÃ¨re. [25] A l'intÃ©rieur du caisson 36, la membrane Ã©lectrolyte polymÃ¨re 16 et la seconde membrane de renfort 18 sont soumises Ã des premiÃ¨res conditions de tempÃ©ratures et d'humiditÃ©. Pour un air ayant une humiditÃ© absolue sensiblement constante, il est possible de faire varier l'humiditÃ© relative ou 10 degrÃ© d'hygromÃ©trie en faisant varier la tempÃ©rature. Pour un volume d'air fermÃ©, la diminution de l'humiditÃ© relative est obtenue en augmentant la tempÃ©rature. Ainsi, pour faire varier le degrÃ© d'hygromÃ©trie auquel est soumis la membrane Ã©lectrolyte polymÃ¨re 16, il suffit de faire varier la tempÃ©rature. A cette fin, la tempÃ©rature de l'enceinte ou du caisson 36 et 15 plus particuliÃ¨rement celle de la plaque est maintenue Ã une tempÃ©rature Ti supÃ©rieure Ã une tempÃ©rature T2 Ã laquelle la membrane Ã©lectrolyte polymÃ¨re sera manipulÃ©e conjointement Ã la seconde membrane de renfort 18 Ã laquelle elle est solidarisÃ©e. [26] Dans une rÃ©alisation particuliÃ¨re de l'invention, la tempÃ©rature des 20 premiÃ¨res conditions de tempÃ©rature et d'humiditÃ© est supÃ©rieure de 5 Ã 50 Â°C Ã la tempÃ©rature des secondes conditions de tempÃ©rature et d'humiditÃ©, prÃ©fÃ©rentiellement entre 10 et 20 Â°C, l'humiditÃ© Ã©tant sensiblement identiques dans les premiÃ¨re et seconde conditions. [27] La rÃ©alisation de l'ensemble membrane Ã©lectrolyte polymÃ¨re - 25 seconde membrane renfort Ã une tempÃ©rature supÃ©rieure Ã celle Ã laquelle ledit ensemble est ensuite manipulÃ© permet que la membrane lorsque celle-ci est soumise Ã la tempÃ©rature T2 relativement Ã son Ã©tat Ã la tempÃ©rature Ti. Ainsi, la membrane Ã©lectrolyte polymÃ¨re fortement sensible aux variations d'humiditÃ© n'induit aucune contrainte sur la seconde membrane 30 renfort 18 laquelle peut ainsi Ãªtre conservÃ©e Ã l'Ã©tat plan pour son 3066046 10 assemblage ultÃ©rieur avec les premiÃ¨re 12 et seconde 20 Ã©lectrodes et la premiÃ¨re membrane renfort 14. [28] A titre d'exemple, pour un air ambiant de rÃ©fÃ©rence ayant une humiditÃ© relative (HR) de 50% Ã 20 Â°C, on peut rÃ©guler le caisson Ã une tempÃ©rature 5 de 35Â°C. Dans ce cas, l'air est localement Ã 22% d'humiditÃ© relative. La faible Ã©paisseur des membranes (10-50pm) permet de considÃ©rer que le temps de montÃ©e en tempÃ©rature de la membrane Ã©lectrolyte polymÃ¨re 16 et le temps de stabilisation hydrique de la membrane Ã©lectrolyte polymÃ¨re 16 sont infÃ©rieurs au temps de positionnement et d'initialisation du cycle de 10 soudure/dÃ©coupe. [29] A 35Â°C 22% HR, la membrane initialement Ã 20Â°C 50% HR subit une dilatation thermique de 0,5% et un retrait Â« hydrique Â» de 7,8%, soit un retrait global de 7,3%. AprÃ¨s soudure et dÃ©coupe de la membrane, le bicouche ainsi formÃ© est remis Ã condition ambiante et la membrane Ã©lectrolyte polymÃ¨re 15 16 subit une dÃ©formation inverse (dilatation) de 7,3%. DÃ¨s lors, la membrane ne gÃ©nÃ¨re aucune contrainte sur le renfort auquel elle est solidaire. [30] De mÃªme, le placement de la membrane Ã©lectrolyte polymÃ¨re 16 solidaire de la seconde membrane renfort 18 dans l'environnement de la machine AME, en particulier sur un support statique d'une presse qui est 20 25Â°C et donc Ã 38% HR, entrainera une nouvelle dÃ©formation de la membrane mais limitÃ©e Ã : - 0.2% de dilatation thermique - 3.4% de retrait Â« hydrique Â» - Soit un retrait global de 3.2%. 25 [031] La membrane Ã©lectrolyte polymÃ¨re 16 Ã©tant dilatÃ©e de 7,3%, un retrait de 3,2% ne gÃ©nÃ¨rera aucune contrainte sur la membrane renfort qui restera donc parfaitement positionnÃ© sur le support des presses. Ce raisonnement vaut aussi pour la manipulation du bicouche membrane Ã©lectrolyte polymÃ¨re 16 - seconde membrane renfort 18 qui est plus facile Ã rÃ©aliser avec un 30 cadre aspirant lorsque ledit bicouche est parfaitement plan. REVENDICATIONS1. ProcÃ©dÃ© de fabrication d'un assemblage membrane Ã©lectrolyte polymÃ¨re/Ã©lectrodes pour pile Ã combustible comprenant les Ã©tapes suivantes : a) fournir une membrane de renfort (18) comprenant un bord externe et un bord interne dÃ©limitant une ouverture, b) fournir une membrane Ã©lectrolyte polymÃ¨re (16) apte Ã obturer ladite ouverture (18a) de la membrane renfort (18), c) la membrane Ã©lectrolyte polymÃ¨re (16) et la membrane renfort (18) Ã©tant dans des premiÃ¨res conditions de tempÃ©rature et d'humiditÃ© : c1)superposer la membrane Ã©lectrolyte polymÃ¨re (16) et la membrane de renfort (18) de maniÃ¨re Ã ce que la membrane Ã©lectrolyte polymÃ¨re (16) obture l'ouverture (18a) de la membrane renfort (18), puis c2)solidariser la membrane Ã©lectrolyte polymÃ¨re (16) Ã la membrane renfort (18), d) disposer l'ensemble formÃ© Ã l'issu de l'Ã©tape c) sur un support dans des secondes conditions de tempÃ©rature et d'humiditÃ© telles que la membrane Ã©lectrolyte polymÃ¨re (16) subit une dilatation par rapport Ã son Ã©tat dans les premiÃ¨res conditions de tempÃ©rature et d'humiditÃ©. 2. ProcÃ©dÃ© selon la revendication 1, dans lequel le support est celui d'un magasin de stockage de l'ensemble premiÃ¨re membrane renfort (18) - membrane Ã©lectrolyte polymÃ¨re (16) ou le support statique d'une presse qui est agencÃ© en vis-Ã -vis d'un piston de ladite presse. 3. ProcÃ©dÃ© selon la revendication 1 ou 2, dans lequel l'Ã©tape c) comprend les Ã©tapes suivantes : i) agencer la membrane renfort (18) dans une enceinte (36) soumise aux premiÃ¨res conditions de tempÃ©rature et d'humiditÃ©, 3066046 12 ii) agencer une membrane Ã©lectrolyte polymÃ¨re (16) au-dessus de la membrane renfort (18) de maniÃ¨re Ã obturer l'ouverture (18a) de la membrane renfort (18) ; iii) dÃ©coupe de la membrane Ã©lectrolyte polymÃ¨re (16) de maniÃ¨re Ã 5 ce que son bord externe (16a) soit inscrit entre le bord interne (18b) et le bord externe de la membrane renfort (18), iv) solidarisation de la membrane renfort (18) avec la membrane Ã©lectrolyte polymÃ¨re (16). 4. ProcÃ©dÃ© selon la revendication 3, dans lequel les Ã©tapes iii) et 10 iv) comprennent la rÃ©alisation d'un contour fermÃ© (54) de soudure de la membrane Ã©lectrolyte polymÃ¨re (16) avec la membrane renfort (18) et de dÃ©coupe simultanÃ©e de la membrane Ã©lectrolyte polymÃ¨re (16). 5. ProcÃ©dÃ© selon la revendication 3 ou 4, dans lequel les Ã©tapes iii) et iv) sont rÃ©alisÃ©es au moyen d'un faisceau laser. 15 6. ProcÃ©dÃ© selon l'une des revendications 1 Ã 5, dans lequel la tempÃ©rature des premiÃ¨res conditions de tempÃ©rature et d'humiditÃ© est supÃ©rieure de 5 Ã 50 Â°C Ã la tempÃ©rature des secondes conditions de tempÃ©rature et d'humiditÃ©, prÃ©fÃ©rentiellement entre 10 et 20 Â°C, l'humiditÃ© Ã©tant sensiblement identiques dans les premiÃ¨re et seconde conditions. 20 7. ProcÃ©dÃ© selon l'une des revendications prÃ©cÃ©dentes, dans lequel il comprend les Ã©tapes : - fournir une autre membrane de renfort (14) comprenant un bord externe et un bord interne dÃ©limitant une ouverture (14a), - fournir deux Ã©lectrodes (12, 20) chacune apte Ã obturer les ouvertures 25 (14a, 18a) des membranes renfort (14, 18), - agencer les membranes renfort (14, 18), les Ã©lectrodes (12, 20) et la membrane Ã©lectrolyte polymÃ¨re (16) de maniÃ¨re Ã obtenir un empilement successif d'une Ã©lectrode (12, 20) d'une membrane renfort (14, 18), de la membrane Ã©lectrolyte polymÃ¨re (16), d'une autre membrane renfort et 30 d'une autre Ã©lectrode, les ouvertures des membranes renfort Ã©tant obturÃ©es par les Ã©lectrodes et la membrane Ã©lectrolyte polymÃ¨re (16).